Brevet FR2937463A1 — publié le 20100423

PROCEDE DE FABRICATION DE COMPOSANTS EMPILES ET AUTO- ALIGNES SUR UN SUBSTRAT DESCRIPTION DOMAINE TECHNIQUE L'invention se rapporte à un procédé de fabrication de composants empilés et auto-alignés sur un substrat. Elle s'applique en particulier, mais pas exclusivement, à la réalisation de fonctions empilées auto-alignées constituant des composants ou des parties de composants électroniques, des éléments de MEMS, etc... ÉTAT DE LA TECHNIQUE ANTÉRIEURE La réalisation de composants empilés les uns sur les autres connaît un succès certain que ce soit en microélectronique ou dans d'autres domaines (MEMS...). Il est même possible d'empiler des composants tels que des transistors et des MEMS. Ce concept fait cependant souvent appel à des procédés complexes, lourd en budget thermique et/ou couteux (recristallisation de silicium, collage moléculaire, recroissance à travers un contact, nombreuses lithographies...). Parmi les techniques connues de réalisation de fonctions empilées, on peut citer les techniques suivantes. Une première technique met en oeuvre une reprise d'épitaxie à travers des trous de contact. La croissance épitaxiale est assistée par laser. Cette technique a été proposée dans le cadre de la 2 réalisation de SRAM 3D. On peut se référer à ce sujet à la publication suivante : � High Speed and Highly Cost effective 72M bit density S3SRAM Technology with Doubly Stacked Si Layers, Peripheral only CoSix layers and Tungsten Shunt W/L Scheme for Standalone and Embedded Memory" de S.-M. JUNG et al., VLSI Technology, 2007 IEEE Symposium on, 12-14 juin 2007, pages 82-83. Par ailleurs, on connaît une technique qui permet d'aligner des composants entre eux. Elle comprend les étapes suivantes : - on forme tout d'abord un pont, constitué par une couche mince, au-dessus d'un substrat, - on dépose une couche de résine sur le substrat, le pont étant noyé dans la résine, - on soumet localement la résine à un faisceau d'électrons suffisamment puissant pour traverser la couche mince et obtenir en alignement des zones de résine soumises au faisceau d'électrons au-dessous et au-dessus du pont, - on développe la résine pour ne garder que des zones de résine alignées au-dessus et au-dessous du pont. Cette technique est notamment exploitée dans le document FR-A-2 858 876 correspondant au 25 document US 2005/0037603. Par ailleurs, on connaît un procédé de gravure sélective du SiGe par rapport au silicium au moyen de gaz HC1. La vitesse de gravure du SiGe, sélectivement par rapport au silicium, en utilisant du 30 gaz HC1, est notamment fonction de la température de 3 gravure et du pourcentage de germanium dans le SiGe. On peut se référer à ce sujet au document US 2007/0190787. EXPOSÉ DE L'INVENTION Comme décrit précédemment, la réalisation de fonctions empilées auto-alignées nécessite l'emploi de méthodes à forts budgets thermiques (recristallisation de silicium à travers des trous de contact), de méthodes complexes (croissance épitaxiale assistée par laser) ou chères (emploi de plusieurs jeux de masques de lithographie). La présente invention décrit un procédé pour empiler sur plusieurs niveaux (au moins deux) des composants auto-alignés et isolés électriquement entre eux (semiconducteurs, microrésonateurs...) par une couche d'isolant. Aucune méthode de recristallisation du silicium, de recroissance à travers un contact n'est nécessaire, limitant ainsi les contraintes de budget thermique. Les empilements sont définis dès la première opération par épitaxie. Des gravures sélectives et l'utilisation de la lithographie auto-alignée permettent ensuite de travailler à travers la membrane. L'invention a pour objet un procédé de fabrication de composants empilés et auto-alignés sur un substrat, comprenant les étapes suivantes : - fourniture d'un substrat en silicium monocristallin présentant une face permettant la fabrication d'un composant, - formation d'un empilement de couches sur la face du substrat, l'empilement comprenant une première couche sacrificielle en SiGe monocristallin 4 formée sur la face du substrat, une deuxième couche sacrificielle en SiGe monocristallin formée sur la première couche sacrificielle, la concentration en germanium de la première couche sacrificielle étant comprise entre 30% et 100%, la concentration en germanium de la deuxième couche sacrificielle étant comprise entre 10% et 30%, la concentration en germanium de la première couche sacrificielle étant d'au moins 15% supérieure à la concentration en germanium de la deuxième couche sacrificielle, et une couche superficielle en silicium monocristallin permettant la fabrication d'un composant et formée sur la deuxième couche sacrificielle, lesdites couches de l'empilement étant formées de façon à permettre un accès à au moins une zone de la première couche sacrificielle et à au moins une zone de la deuxième couche sacrificielle, ces zones étant empilées, - gravure sélective de ladite zone de la première couche sacrificielle par un mélange gazeux comprenant du HC1 gazeux véhiculé par un gaz porteur et à une température comprise entre 450°C et 900°C, la deuxième couche sacrificielle et la couche superficielle formant un pont au-dessus de la zone gravée de la première couche sacrificielle, - dépôt de résine dans la zone gravée de la première couche sacrificielle et sur la couche superficielle, la résine étant une résine qui se transforme en matériau diélectrique après recuit, - lithographie de la résine déposée à l'étape précédente pour laisser subsister au moins une zone de résine dans la zone gravée de la première couche sacrificielle, en alignement avec au moins une zone de résine sur la couche superficielle, - remplacement de la résine éliminée au cours de l'étape de lithographie dans la zone gravée de 5 la première couche sacrificielle et sur la couche superficielle par un matériau de confinement de la résine subsistante, - élimination des zones de résine subsistantes dans la zone gravée de la première couche sacrificielle et sur la couche superficielle pour fournir des zones dédiées à la fabrication de composants, - formation d'éléments de composants dans les zones dédiées, - gravure sélective de ladite zone de la deuxième couche sacrificielle, la couche superficielle formant un pont au-dessus de ladite zone gravée de la deuxième couche sacrificielle. L'étape de fourniture d'un substrat peut consister à fournir un substrat choisi parmi un substrat de silicium massif, un substrat SOI, un substrat sSOI, un substrat XsSOI et un substrat virtuel de SiGe. Ladite face du substrat peut comprendre au moins un composant ou au moins une partie de composant. De préférence, la résine déposée dans la zone gravée de la première couche sacrificielle et la résine déposée sur la couche superficielle sont une résine qui se transforme en matériau diélectrique après exposition et/ou recuit, par exemple une résine HSQ (hydrogène silsesquioxane). 6 Le matériau de confinement peut être du nitrure de silicium. Selon un mode de mise en oeuvre, l'étape de formation d'éléments de composants comprend la formation d'au moins un élément de grille de transistor. Selon une variante de réalisation, l'étape de gravure sélective de ladite zone de la deuxième couche sacrificielle est suivie d'une étape de remplissage de la zone gravée de la deuxième couche sacrificielle par un matériau électriquement isolant. Ce matériau peut être de l'oxyde de silicium. Il peut être prévu une étape d'élimination du matériau de confinement. L'étape de lithographie peut être réalisée au moyen d'un faisceau d'électrons traversant la deuxième couche sacrificielle. Elle peut aussi être réalisée au moyen d'un rayonnement électromagnétique de longueur d'onde comprise entre 0,1 nm et 41 nm, l'épaisseur et la nature de la résine déposée sur la couche superficielle ainsi que l'épaisseur de la couche superficielle étant choisies de manière qu'au moins 50% du rayonnement électromagnétique appliqué à la résine déposée sur la couche superficielle soit transmis à la résine déposée dans la zone gravée de la première couche sacrificielle. Selon un mode de mise en oeuvre particulier, la longueur d'onde du rayonnement électromagnétique est comprise entre 12,5 nm et 15 nm.30 7 BRÈVE DESCRIPTION DES DESSINS L'invention sera mieux comprise et d'autres avantages et particularités apparaîtront à la lecture de la description qui va suivre, donnée à titre d'exemple non limitatif, accompagnée des dessins annexés parmi lesquels : - les figures 1A à 1J sont des vues en coupe transversale illustrant différentes étapes d'un mode de mise en oeuvre du procédé de fabrication de composants empilés et auto-alignés sur un substrat, selon l'invention, - la figure 2 est un schéma électrique d'un inverseur réalisé en technologie CMOS, - les figures 3A et 3B sont des vues respectivement en coupe transversale et de dessus d'un inverseur CMOS empilé sur deux niveaux, selon la présente invention. EXPOSÉ DÉTAILLÉ DE MODES DE RÉALISATION PARTICULIERS Les figures 1A à 1J sont des vues en coupe transversale illustrant différentes étapes d'un mode de mise en oeuvre du procédé de fabrication de composants empilés et auto-alignés sur un substrat, selon l'invention. Par souci de simplification, la fabrication d'un seul composant est représentée. La figure 1A montre un substrat 1 présentant une face 2 permettant la fabrication d'un composant. Un empilement de couches est formé sur la face 2 du substrat 1. L'empilement comprend une première couche sacrificielle 3 formée sur la face 2 du 8 substrat 1, une deuxième couche sacrificielle 4 formée sur la première couche sacrificielle 3 et une couche superficielle 5 permettant la fabrication d'un composant et formée sur la deuxième couche sacrificielle 4. Les différentes couches de l'empilement sont formées de façon à permettre un accès à au moins une zone de la première couche sacrificielle 3 et à au moins une zone de la deuxième couche sacrificielle 4. Dans cet exemple de réalisation, la couche superficielle 5 possède au moins une zone, non représentée sur la figue 1A, la rendant solidaire du substrat 1 en dehors des couches sacrificielles 3 et 4. L'accès aux zones à graver sélectivement peut être réalisé par des étapes de photo-lithographie suivies d'étapes de gravure. Il peut également être réalisé par des étapes technologiques menant à la réalisation d'architectures SON (pour � Silicon On Nothing �) ou LSOI (pour � Localized Silicon On Insulator �). Pour l'architecture SON, on pourra se référer à l'article � Silicon-on-Nothing (SON)-an innovative process for advanced CMOS � de M. JURCZAK et al., IEEE Transactions on Electron Devices, vol. 47, n°11, pages 2179 à 2187, novembre 2000. Pour l'architecture LSOI, on pourra se référer à l'article � Localized SOI Technology : an innovative Low Cost self-aligned process for Ultra Thin Si-Film on thin BOX integration for Low Power applications � de S. MONFRAY et al., Electron Devices Meeting, 2007, IEDM 2007, IEEE International, pages 693 à 696, 10-12 décembre 2007, et au document US 2007/0190754. 9 Dans l'exemple de mise en oeuvre faisant l'objet des figures 1A à 1J, le substrat 1 est un substrat de silicium monocristallin massif, les couches sacrificielles 3 et 4 sont en SiGe monocristallin avec des concentrations en Ge différentes et la couche superficielle 5 est en silicium monocristallin. La couche sacrificielle 3 possède une concentration en Ge supérieure à la concentration en Ge de la couche sacrificielle 4. La couche sacrificielle 3 sera dite à forte concentration en Ge tandis que la couche sacrificielle 4 sera dite à faible concentration en Ge. Cette différence de concentration en Ge des couches sacrificielles 3 et 4 permettra une gravure sélective de la couche sacrificielle 3 par rapport à la couche sacrificielle 4 et ceci en présence de silicium monocristallin. Les couches sacrificielles 3 et 4 et la couche superficielle 5 peuvent être formées sur la face 2 du substrat 1 par épitaxie selon des techniques connues de l'homme de l'art. On procède ensuite à une étape de gravure sélective permettant d'éliminer la couche sacrificielle 3 comme le montre la figure 1B. La gravure est réalisée par une méthode de gravure chimique en phase vapeur ou CVE (pour � Chemical Vapor Etching �) utilisant comme gaz de gravure l'acide chlorhydrique HC1 mélangé à un gaz porteur, ceci à une température de gravure inférieure ou égale à 700°C. Cette gravure sélective ne contamine en aucun cas les fonctions auto-alignées réalisées. Elle 10 est simple à mettre en oeuvre. Elle semble impossible à réaliser, selon l'art antérieur, par des méthodes de gravures par voie plasma CF4/Ar ou par voie humide. La gravure sera réalisée en présence d'un gaz porteur, par exemple l'hydrogène ou l'azote. La concentration en germanium de la couche sacrificielle à forte concentration en Ge (couche 3) est supérieure ou égale à 30% tandis que la concentration en germanium de la couche sacrificielle à faible concentration en Ge (couche 4) est supérieure ou égale à 10% et inférieure à 30%. La différence de concentration en germanium entre les deux couches sacrificielles est d'au moins 15%. L'épaisseur de la couche sacrificielle 3 est comprise entre 5 nm et 30 nm. L'épaisseur de la couche sacrificielle 4 est comprise entre 5 nm et 100 nm. Les épaisseurs des couches sacrificielles en SiGe sont choisies de sorte à ne pas générer de défauts dans l'empilement et à garder une bonne sélectivité de gravure entre la couche à forte concentration en germanium et celle à faible concentration en germanium. Le rapport des épaisseurs � couche de SiGe à faible concentration en Ge/couche de SiGe à forte concentration en Ge � peut être compris entre 1/6 et 20. Avantageusement, ce rapport est supérieur ou égal à 1. Ceci permet de conserver une bonne sélectivité de gravure entre les couches de SiGe. L'homme de l'art, saura adapter les épaisseurs des couches sacrificielles et leur concentration en germanium de façon à ne pas provoquer 11 de relaxation plastique dans ces couches afin de ne pas générer de défauts cristallins dans l'empilement, ce qui serait préjudiciable au bon fonctionnement des composants à réaliser. La température de gravure est comprise entre 450°C et 900°C. Avantageusement, la température de gravure sera choisie inférieure ou égale à 700°C. A cette température, la gravure, en plus d'être sélective entre deux couches de SiGe à différentes concentrations de Ge, est extrêmement sélective vis-à-vis du silicium environnant (substrat et couche superficielle), la vitesse de gravure du silicium étant négligeable (inférieure à 0,1 nm/min). La pression totale du mélange gazeux lors de la gravure est par exemple comprise entre 200 et 101 300 Pa. La pression partielle d'hydrogène pourra se situer dans la gamme allant de 20 à 24 000 Pa. Le flux du mélange gazeux de gravure sera compris entre quelques litres standard et quelques dizaines de litres standard par minute. Le flux d'HCl sera compris entre quelques centaines de centimètres cube par minute et quelques dizaines de litres standard par minute. Le temps de gravure se situera entre plusieurs secondes et plusieurs centaines de secondes. On peut choisir des pressions basses, avantageusement quelques milliers de Pa en pression totale et quelques dizaines de Pa en pression partielle d'HCl de façon à améliorer la sélectivité de gravure entre les couches sacrificielles. Au contraire, on peut choisir des pressions de gravure élevées (avantageusement quelques dizaines de milliers de Pa en 12 pression totale et pression partielle) de façon à obtenir une très bonne vitesse de gravure. L'homme de l'art saura adapter les températures de gravure et les pressions de façon à conserver des sélectivités et des vitesses de gravure significatives pour les couches de SiGe, c'est-à-dire supérieures à 0,1 nm/min, et également pour trouver un bon compromis entre vitesse de gravure et sélectivité. Plus la différence de concentration entre les deux couches de SiGe est élevée, plus la sélectivité de gravure est bonne. Plus la proportion en germanium de la couche de SiGe à forte concentration en Ge est élevée, plus il est possible de diminuer la température de gravure et la pression afin de mieux contrôler la sélectivité. Enfin, une augmentation de la pression totale, et plus particulièrement de la pression partielle d'HCl, augmente les vitesses de gravure mais dégrade la sélectivité entre les couches de SiGe à différence de concentration donnée. L'utilisation d'un substrat de départ original, autre que silicium massif, par exemple "strained SOI", "buffer SiGe"... permettra d'augmenter des degrés de liberté sur les épaisseurs et les concentrations en Ge des couches déposées et d'obtenir de meilleures sélectivités de gravure... L'utilisateur dudit procédé saura trouver les conditions (température et pression), particulièrement la composition des couches de SiGe pour obtenir les vitesses de gravure et sélectivités désirées. A l'issue de cette étape de gravure 30 sélective, la deuxième couche sacrificielle 4 et la 13 couche superficielle 5 forment un pont au-dessus de la zone gravée de la première couche sacrificielle. L'étape suivante comprend le dépôt d'une résine dans la zone gravée de la première couche sacrificielle et sur la couche superficielle pour enrober la couche superficielle. La figure 1C montre la structure obtenue qui comprend une couche de résine 6, entre le substrat 1 et la deuxième couche sacrificielle 4, et une couche de résine 7 recouvrant la couche superficielle 5. La résine formant les couches 6 et 7 est une résine qui se transforme en matériau diélectrique après recuit. Le fait d'obtenir une couche diélectrique permet à la structure de supporter le budget thermique du procédé. De préférence, on choisira une résine HSQ (hydrogène silsesquioxane) qui permet de supporter le budget thermique induit par les étapes suivantes du procédé. La résine peut être déposée à 2 000 tours/minute. On procède ensuite à une étape de lithographie de la résine déposée à l'étape précédente, par exemple, au moyen d'un faisceau d'électrons qui va sensibiliser simultanément la couche de résine 7 et la couche de résine 6, après traversée de la couche superficielle 5 et de la deuxième couche sacrificielle 4. Le faisceau d'électrons possédera une énergie supérieure à 10 keV, par exemple une énergie de 100 keV pour 700 uC/Cm2. Dans cet exemple de mise en oeuvre, on obtient, au développement de la résine, une zone de résine 16, transformée en un matériau diélectrique, dans la zone gravée de la première couche sacrificielle 14 en alignement avec une zone de résine 17 sur la couche superficielle 5 (voir la figure 1D). L'étape de lithographie peut aussi être réalisée au moyen d'un rayonnement électromagnétique de longueur d'onde comprise entre 0,1 nm et 41 nm, de préférence de longueur d'onde comprise entre 12,5 nm et 15 nm. La nature et l'épaisseur de la couche de résine déposée sur la couche superficielle ainsi que l'épaisseur de la couche superficielle sont choisies de manière qu'au moins 50% du rayonnement électromagnétique appliqué à la résine déposée sur la couche superficielle soit transmis à la résine déposée sur la zone gravée de la première couche sacrificielle. La résine éliminée au cours de l'étape de lithographie dans la zone gravée de la première couche et sur la couche superficielle 5 est un matériau de confinement des zones de 17. Le matériau de confinement est par exemple du nitrure de silicium. Ce matériau peut être déposé par LPCVD. La figure 1E montre la structure obtenue, une couche 8 confinant la zone de résine 16 entre le substrat 1 et la deuxième couche sacrificielle 4, une couche 9 confinant la zone de résine 17 sur la couche superficielle 5. Une opération de polissage mécanochimique (CMP) permet de révéler la zone de résine 17 transformée en matériau diélectrique. On procède ensuite à la gravure des zones de résine subsistante 16 et 17. Si la résine utilisée est du HSQ, on peut employer une gravure HF humide. On obtient, comme le montre la figure 1F, des zones gravées et alignées 26 et 27. sacrificielle remplacée par résine 16 et 15 La structure est prête pour recevoir des éléments de composant dans les zones gravées et alignées. Ces éléments de composant, référencés 36 et 37 sur la figure 1G, sont par exemple constitués de couches déposées pour former des empilements de grille, par exemple des empilements HfO2r TiN, silicium polycristallin. Comme pour la gravure de la zone de résine 16 (voir la figure 1E), la constitution de l'élément 36 est possible à partir d'un accès prévu lors de la formation des différentes couches de l'empilement des couches sacrificielles et de la couche superficielle. On procède ensuite à l'élimination de la deuxième couche sacrificielle pour obtenir la structure représentée à la figure 1H, par exemple à l'aide d'un plasma isotrope CF4. La couche superficielle 5 forme alors un pont au-dessus de la zone gravée de la deuxième couche sacrificielle. A l'emplacement de la deuxième couche sacrificielle, un matériau diélectrique, servant à isoler électriquement les futurs composants entre eux, est introduit pour combler l'espace séparant la couche de confinement 8 de la couche superficielle de silicium 5. Il s'agit par exemple d'une couche d'oxyde de silicium 10 (couche HTO pour � High Temperature Oxide �) formée par LPCVD. La figure 1I montre la structure obtenue. L'épaisseur de la couche sacrificielle 4, définissant l'épaisseur de la couche diélectrique 10, sera choisie la plus épaisse possible pour réduire à son minimum le couplage entre les dispositifs empilés. 16 Les couches de confinement sont alors éliminées par gravure isotrope, par exemple par une solution de H3PO4r pour fournir la structure représentée à la figure 1J et possédant des empilements de grille 36 et 37 auto-alignés. Le procédé peut alors se poursuivre par des étapes connues de l'homme de l'art (réalisation d'espaceurs, ...) . L'exemple de réalisation décrit précédemment partait d'un substrat massif en silicium monocristallin. Dans le cas du silicium, d'autres substrats peuvent être utilisés. Outre le substrat Si(001), on peut utiliser des substrats sSOI, XsSOI ou des substrats virtuels de SiGe pour augmenter le degré de liberté sur les épaisseurs, les concentrations en Ge des couches intermédiaires et obtenir les meilleures sélectivités de gravure... On pourrait envisager également d'utiliser des substrats d'orientation autre que (001), par exemple Si(110), Si(111)... Un exemple d'application de la présente invention va être donné ci-dessous en référence aux figures 2, 3A et 3B. L'inverseur est la porte logique fondamentale en technologie CMOS. Il est composé d'un transistor NMOS et d'un transistor PMOS connectés comme indiqué sur le schéma de la figure 2. L'entrée de l'inverseur est appelée IN et sa sortie est appelée OUT. Les figures 3A et 3B sont des vues respectivement en coupe transversale et de dessus d'un 17 inverseur CMOS empilé sur deux niveaux, selon la présente invention. Sur la figure 3A, on a représenté avec les mêmes références les différents éléments de la structure représentée à la figure 1J. La structure est électriquement isolée des autres composants réalisés sur le substrat 1 par des tranchées d'isolation 20 dites STI (pour "Shallow Trench Isolation"). Les références 21, 22 et 23 désignent des connexions électriques aux transistors. La connexion 21 relie le drain de l'un des transistors à la source de l'autre transistor et assure la sortie OUT de l'inverseur. Les grilles des transistors sont au même potentiel. Le matériau d'enrobage, référencé 30 sur la figure 3A, peut être un matériau de faible densité, par exemple SiO2. Sur la vue de dessus montrée à la figure 3B, on retrouve les connexions 21, 22 et 23 et 20 l'empilement de grille 37. La référence 24 représente le contact commun aux deux grilles. Les références 31 et 32 représentent respectivement les zones actives du substrat, par exemple PMOS, et de la couche superficielle, par exemple NMOS. Une structure particulière a été réalisée dans les conditions suivantes : - substrat de Si, - première couche sacrificielle en SiGe à 40 de Ge, d'épaisseur 23 nm, - deuxième couche sacrificielle en SiGe à 20 de Ge, d'épaisseur 38 nm, 25 30 5 18 couche superficielle de Si, d'épaisseur 33 nm, - encapsulation par du nitrure de silicium d'épaisseur 40 nm. Les températures de gravure appliquées se situent entre 550 et 600°C. Le gaz vecteur utilisé a été l'hydrogène tandis que le gaz de gravure était HC1. Les pressions partielles d'HC1 et d'H2 étaient de l'ordre de 24 000 Pa et 16 000 Pa, respectivement. 10 REVENDICATIONS1. Procédé de fabrication de composants empilés et auto-alignés sur un substrat, comprenant les étapes suivantes . - fourniture d'un substrat (1) en silicium monocristallin présentant une face (2) permettant la fabrication d'un composant, - formation d'un empilement de couches sur la face du substrat, l'empilement comprenant une première couche sacrificielle (3) en SiGe monocristallin formée sur la face du substrat, une deuxième couche sacrificielle (4) en SiGe monocristallin formée sur la première couche sacrificielle, la concentration en germanium de la première couche sacrificielle (3) étant comprise entre 30% et 100%, la concentration en germanium de la deuxième couche sacrificielle (4) étant comprise entre 10% et 30%, la concentration en germanium de la première couche sacrificielle (3) étant d'au moins 15% supérieure à la concentration en germanium de la deuxième couche sacrificielle (4), et une couche superficielle (5) en silicium monocristallin permettant la fabrication d'un composant et formée sur la deuxième couche sacrificielle, lesdites couches de l'empilement étant formées de façon à permettre un accès à au moins une zone de la première couche sacrificielle (3) et à au moins une zone de la deuxième couche sacrificielle (4), ces zones étant empilées, - gravure sélective de ladite zone de la première couche sacrificielle (3) par un mélange gazeux 20 comprenant du HC1 gazeux véhiculé par un gaz porteur et à une température comprise entre 450°C et 900°C, la deuxième couche sacrificielle (4) et la couche superficielle (5) formant un pont au-dessus de la zone gravée de la première couche sacrificielle (3), - dépôt de résine (6, 7) dans la zone gravée de la première couche sacrificielle et sur la couche superficielle (5), la résine étant une résine qui se transforme en matériau diélectrique après recuit, - lithographie de la résine déposée à l'étape précédente pour laisser subsister au moins une zone de résine (16) dans la zone gravée de la première couche sacrificielle, en alignement avec au moins une zone de résine (17) sur la couche superficielle (5), - remplacement de la résine éliminée au cours de l'étape de lithographie dans la zone gravée de la première couche sacrificielle et sur la couche superficielle (5) par un matériau de confinement (8, 9) de la résine subsistante, - élimination des zones de résine subsistantes dans la zone gravée de la première couche sacrificielle et sur la couche superficielle (5) pour fournir des zones (26, 27) dédiées à la fabrication de composants, - formation d'éléments de composants (36, 37) dans les zones dédiées, - gravure sélective de ladite zone de la deuxième couche sacrificielle, la couche superficielle (5) formant un pont au-dessus de ladite zone gravée de la deuxième couche sacrificielle. 21 2. Procédé de fabrication selon la revendication 1, dans lequel l'étape de fourniture d'un substrat (1) consiste à fournir un substrat choisi parmi un substrat de silicium massif, un substrat SOI, un substrat sSOI, un substrat XsSOI et un substrat virtuel de SiGe. 3. Procédé de fabrication selon l'une des revendications 1 ou 2, dans lequel l'étape de fourniture d'un substrat (1) consiste à fournir un substrat dont ladite face (2) comprend au moins un composant ou au moins une partie de composant. 4. Procédé de fabrication selon l'une quelconque des revendications 1 à 3, dans lequel le rapport de l'épaisseur de la deuxième couche sacrificielle (4) sur l'épaisseur de la première couche sacrificielle (3) est compris entre 1/6 et 20. 5. Procédé de fabrication selon l'une quelconque des revendications 1 à 4, dans lequel la gravure sélective de ladite zone de la première couche sacrificielle (3) est inférieure ou égale à 700°C. 6. Procédé de fabrication selon l'une quelconque des revendications 1 à 5, dans lequel la pression totale du mélange gazeux est comprise entre 200 et 101 300 Pa. 30 22 7. Procédé de fabrication selon l'une quelconque des revendications 1 à 6, dans lequel la résine (6, 7) déposée dans la zone gravée de la première couche sacrificielle et la résine déposée sur la couche superficielle (5) sont une résine qui se transforme en matériau diélectrique après exposition et/ou recuit. 8. Procédé de fabrication selon la revendication 7, dans lequel la résine est une résine HSQ (hydrogène silsesquioxane). 9. Procédé de fabrication selon l'une quelconque des revendications 1 à 8, dans lequel le matériau de confinement (8, 9) est du nitrure de silicium. 10. Procédé de fabrication selon l'une quelconque des revendications 1 à 9, dans lequel l'étape de formation d'éléments de composants comprend la formation d'au moins un élément de grille de transistor. 11. Procédé de fabrication selon l'une quelconque des revendications 1 à 10, dans lequel l'étape de gravure sélective de ladite zone de la deuxième couche sacrificielle est suivie d'une étape de remplissage de la zone gravée de la deuxième couche sacrificielle par un matériau électriquement isolant (10). 23 12. Procédé de fabrication selon la revendication 11, dans lequel le matériau électriquement isolant est un oxyde de silicium. 13. Procédé de fabrication selon l'une des revendications 1 à 12, dans lequel il est prévu une étape d'élimination du matériau de confinement (10). 14. Procédé de fabrication selon la revendication 1, dans lequel la lithographie de la résine déposée dans la zone gravée de la première couche sacrificielle et sur la couche superficielle est réalisée au moyen d'un faisceau d'électrons traversant la deuxième couche sacrificielle (4). 15. Procédé de fabrication selon la revendication 1, dans lequel la lithographie de la résine déposée dans la zone gravée de la première couche sacrificielle et sur la couche superficielle est réalisée au moyen d'un rayonnement électromagnétique de longueur d'onde comprise entre 0,1 nm et 41 nm, l'épaisseur et la nature de la résine (7) déposée sur la couche superficielle (5) ainsi que l'épaisseur de la couche superficielle étant choisies de manière qu'au moins 50% du rayonnement électromagnétique appliqué à la résine déposée sur la couche superficielle soit transmis à la résine (6) déposée dans la zone gravée de la première couche sacrificielle. 16. Procédé de fabrication selon la revendication 15, dans lequel la longueur d'onde du24 rayonnement électromagnétique est comprise entre 12,5 nm et 15 nm.